СПОСОБ ПОЛУЧЕНИЯ СИНТЕТИЧЕСКОЙ НИТИ С ВЫСОКИМ ВЛАГОПОГЛОЩЕНИЕМ И НИТЬ, ПОЛУЧАЕМАЯ ТАКИМ СПОСОБОМ

1. Способ получения синтетической нити на основе полиамида, характеризующейся высоким равновесным влагопоглощением, включающий следующие стадии: подвергают взаимодействию полиамид и простой полиэфирамин, имеющий среднюю молекулярную массу по меньшей мере 1500, с получением модифицированного полиамида, включающего простой полиэфирамин, при этом модифицированный полиамид содержит по меньшей мере несколько карбоксильных групп, замещенных полиэфирамином с целью повышения влагопоглощения полиамида; и из расплавленной массы упомянутого модифицированного полиамида формируют нить; где полиамид и простой полиэфирамин подвергают контактированию в расплавленном состоянии в присутствии добавки, способной реагировать с карбоксильными группами полиамида и с аминогруппами простого полиэфирамина в по меньшей мере в одном экструдере, откуда полимер подают в фильеру для получения нити.
2. Способ по п. 1, в котором упомянутая нить характеризуется влагопоглощением, составляющим от 6 до 15%.
3. Способ по п. 1, в котором простой полиэфирамин характеризуется величиной AHEW, которая не более чем на 10% превышает идеализированную величину AHEW для упомянутого полиэфирамина, причем число активных атомов водорода аминогрупп на молекулу, и, следовательно, величину AHEW вычисляют посредством определения содержания азота аминогрупп с использованием процедуры, описанной в стандарте ISO 9702.
4. Способ по п. 1, в котором упомянутый простой полиэфирамин представляет собой простой полиэфирдиамин.
5. Способ по п. 2, в котором упомянутый простой полиэфирамин представляет собой простой полиэфирдиамин.
6. Способ по п. 1, в котором упомянутый простой полиэфирамин имеет молекулярную массу равную 2000 или больше.
7. Способ по п. 2, в котором упомянутый простой полиэфирамин имеет молекулярную массу равную 2000 или больше.
8. Способ по п. 3, в котором упомянутый простой полиэфирамин имеет молекулярную массу равную 2000 или больше.
9. Способ по п. 4, в котором упомянутый простой полиэфирамин имеет молекулярную массу равную 2000 или больше.
10. Способ по п. 1, в котором полиамид представляет собой алифатический полиамид.
11. Способ по любому из пп. 2-9, в котором полиамид представляет собой алифатический полиамид.
12. Способ по любому из пп. 2-10, в котором упомянутый полиамид содержит нейлон 6,6 и/или нейлон 6.
13. Способ по п. 1, в котором упомянутый полиамид содержит нейлон 6,6 и/или нейлон 6.
14. Способ по любому из пп. 1-10, 13, в котором простой полиэфирамин представляет собой простой полиэфирдиамин, имеющий формулу
15. Способ по п. 14, в котором простой полиэфирдиамин имеет число молекул оксида этилена, составляющее от 30 до 45, предпочтительно около 39.
16. Способ по п. 14, в котором упомянутый простой полиэфирдиамин имеет число молекул оксида пропилена, составляющее от 5 до 8, предпочтительно около 6.
17. Способ по п. 15, в котором упомянутый простой полиэфирдиамин имеет число молекул оксида пропилена, составляющее от 5 до 8, предпочтительно около 6.
18. Способ по любому из пп. 1-10, 13, в котором упомянутый полиамид и упомянутый простой полиэфирамин подвергают контактированию при температуре, составляющей от 220°С до 350°С.
19. Способ по любому из пп. 1-10, 13, в котором упомянутая добавка представляет собой реагент для прививки и/или удлинитель цепи.
20. Способ по любому из пп. 1-10, 13, в котором упомянутый полиамид имеет число концевых аминогрупп, составляющее от 5 до 60 мэкв./кг, предпочтительно от 5 до 35 мэкв./кг.
21. Способ по любому из пп. 1-10, 13, в котором упомянутый полиамид имеет число карбоксильных концевых групп, составляющее от 40 до 200, предпочтительно от 80 до 100 мэкв./кг.
22. Способ по любому из пп. 1-10, 13, в котором упомянутый полиамид и упомянутый простой полиэфирамин подвергают контактированию в расплавленном состоянии в по меньшей мере двух экструдерах, расположенных каскадом, и в котором полимер, выходящий из нижнего по ходу потока экструдера, подают в фильеру для получения нити.
23. Способ по любому из пп. 1-10, 13, в котором нить характеризуется величиной DPF, составляющей от 0,5 до 20.
24. Способ по любому из пп. 1-10, 13, в котором полиамид имеет молекулярную массу, составляющую от 8000 до 18000 а.е.м., предпочтительно от 9000 до 15000 а.е.м., и более предпочтительно от 10000 до 14000 а.е.м.
25. Способ по любому из пп. 1-10, 13, в котором упомянутая нить представляет собой многокомпонентную нить, причем по меньшей мере один из компонентов нити формируется из указанного модифицированного полиамида.
26. Нить, полученная способом по любому из предшествующих пунктов, включающая по меньшей мере одну часть, образованную полиамидом, модифицированным простым полиэфирамином, имеющим молекулярную массу равную по меньшей мере 1500, причем по меньшей мере некоторые из карбоксильных групп полиамида замещены упомянутым простым полиэфирамином.
27. Нить по п. 26, в которой массовая доля простого полиэфирамина составляет от 1 до 30%, предпочтительно от 2 до 20%, и более предпочтительно от 5 до 15%, в частности, от 8 до 13%.
28. Нить по п. 26, имеющая влагопоглощение от 6 до 15%.
29. Нить по п. 27, имеющая влагопоглощение от 6 до 15%.
30. Нить по п. 26, имеющая многокомпонентную структуру, в которой по меньшей мере один из компонентов содержит упомянутый модифицированный полиамид, причем указанный по меньшей мере один компонент образует по меньшей мере часть поверхности нити.
31. Нить по п. 27, 28 или 29, имеющая многокомпонентную структуру, в которой, по меньшей мере один из компонентов содержит упомянутый модифицированный полиамид, причем указанный по меньшей мере один компонент образует по меньшей мере часть поверхности нити.
32. Нить по любому из пп. 26-30, в которой полиамид представляет собой алифатический полиамид.
33. Нить по любому из пп. 26-30, в которой упомянутый полиамид содержит нейлон 6 и/или нейлон 6,6.
34. Нить по любому из пп. 26-30, характеризующаяся величиной DPF, составляющей от 0,5 до 20.
35. Нить по любому из пп. 26-30, в которой простой полиэфирамин представляет собой простой полиэфирдиамин, имеющий формулу
36. Нить по п. 35, в которой число молекул оксида этилена в простом полиэфирдиамине составляет от 30 до 45, предпочтительно около 39.
37. Нить по п. 36, в которой число молекул оксида пропилена составляет от 5 до 8, предпочтительно около 6.
38. Текстильное изделие, изготовленное с использованием нити по одному или нескольким из пп. 26-37 или волокон, полученных из такой нити.